【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
気泡含有粘着剤層の少なくとも片面上に、以下の条件を満たす剥離ライナーが設けられた構造を有することを特徴とする剥離ライナー付き粘着シート。
（１）中間層の両側に表層を有する少なくとも３層構造である。
（２）中間層がポリオレフィン系樹脂から構成されている。
（３）表層が低密度ポリエチレン及びオレフィン系エラストマーから構成されている。
（４）表層の層厚みがそれぞれ１５μｍ以下であり、両側の表層の層厚みの合計に対する中間層の層厚みの比（中間層／表層）が４〜１９である。
【請求項２】
前記オレフィン系エラストマーが、密度が９００（ｋｇ／ｍ3）未満のエチレン−αオレフィン共重合体である請求項１に記載の剥離ライナー付き粘着シート。
【請求項３】
前記ポリオレフィン系樹脂がポリプロピレンまたは高密度ポリエチレンである請求項１または２に記載の剥離ライナー付き粘着シート。
【請求項４】
前記気泡含有粘着剤層が、アクリル系粘着剤を主成分として形成された請求項１〜３のいずれかの項に記載の剥離ライナー付き粘着シート。
【請求項５】
前記剥離ライナーの厚みが５０〜２００μｍである請求項１〜４のいずれかの項に記載の剥離ライナー付き粘着シート。
【請求項６】
前記表層が第１の表層および第２の表層を含み、前記第１の表層が前記気泡含有粘着剤と接しており、前記第２の表層が前記第１の表層とは反対側であり、前記気泡含有粘着剤層の厚みが２００〜１２００μｍであって、前記第１の表層の算術平均粗さ（Ｒａ）が０．４〜５．０μｍ、前記第２の表層の算術平均粗さ（Ｒａ）が０．４〜５．０μｍであり、前記第１の表層の算術平均粗さ（Ｒａ）よりも前記第２の表層の算術平均粗さ（Ｒａ）が大きい、請求項１〜５のいずれかの項に記載の剥離ライナー付き粘着シート。
【請求項７】
中間層の両側に表層を有する少なくとも３層構造の剥離ライナーであって、中間層がポリオレフィン系樹脂からなり、表層が低密度ポリエチレン及び密度が９００（ｋｇ／ｍ3）未満のエチレン−αオレフィン共重合体からなり、表層の層厚みがそれぞれ１５μｍ以下であり、両側の表層の層厚みの合計に対する中間層の層厚みの比（中間層／表層）が４〜１９であることを特徴とする剥離ライナー。
【手続補正２】
【補正対象書類名】明細書
【補正対象項目名】００８９
【補正方法】変更
【補正の内容】
【００８９】
気泡含有粘着剤組成物の調製方法において、気泡を混合する方法としては特に限定されず、公知の気泡混合方法を利用することができる。例えば、装置の例としては、中央部に貫通孔を有する円盤上に細かい歯が多数ついたステータと、上記歯のついているステータと対向しており円盤上にステータと同様の細かい歯がついているロータとを備えた装置などが挙げられる。この装置におけるステータ上の歯とロータ上の歯との間に気泡を混合させる配合物を導入し、ロータを高速回転させながら、貫通孔を通して気泡を形成させるためのガス成分（気泡形成ガス）を導入させることにより、気泡形成ガスが細かく分散され混合された樹脂組成物を得ることができる。
【手続補正３】
【補正対象書類名】明細書
【補正対象項目名】００９２
【補正方法】変更
【補正の内容】
【００９２】
本発明に用いられる粘着シートが気泡含有粘着剤層以外に支持基材を有する場合、支持基材としては、粘着シートにおいて、公知慣用のものを用いることが可能であり、例えば、紙などの紙系基材；布、不織布、ネットなどの繊維系基材；金属箔、金属板などの金属系基材；プラスチックのフィルムやシートなどのプラスチック系基材；ゴムシートなどのゴム系基材；発泡シートなどの発泡体やこれらの積層体（特に、プラスチック系基材と他の基材との積層体や、プラスチックフィルム（又はシート）同士の積層体など）等の適宜な薄葉体を用いることができる。このようなプラスチックのフィルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などが挙げられる。これらの素材は単独で又は２種以上組み合わせて使用することができる。
【手続補正４】
【補正対象書類名】明細書
【補正対象項目名】００９８
【補正方法】変更
【補正の内容】
【００９８】
（２）剥離性
実施例、比較例で得られた剥離ライナー付き粘着シートから、２５ｍｍ幅×１５０ｍｍ長さの短冊状の評価サンプルを作製した。なお、上記サンプルの長さ方向は粘着シートの流れ（ＭＤ）方向である。
上記サンプルから、シリコーン処理を施したポリエステルフィルムを剥離し、厚さ５０μｍのポリエステルフィルム（東レ（株）製、「ルミラー  Ｓ−１０」）に貼り合わせた。次いで、上記ポリエステルフィルム側を剛性を支える板状体（ＳＵＳ３０４ＢＡ板、５０ｍｍ×１５０ｍｍ）に貼り合わせて固定した。
万能引張試験機（ミネベア（株）製、「ＴＧ−１ｋＮＢ」）を用いて、１８０°剥離試験を行った。剥離ライナー側を引っ張り、抵抗を測定し、測定データの前後１０％をカットした上での最大値を剥離力とした。
なお、上記測定は、ＪＩＳ  Ｚ０２３７に準拠して行い、２３℃、５０％ＲＨの雰囲気下、引張速度（クロスヘッドスピード）３００ｍｍ／分で行った。また、試験回数は、各試料につき３回（平均値）とした。
上記結果を以下の基準で評価した。
剥離性良好      （○）  ：  １．０Ｎ／２５ｍｍ未満
使用可能レベル （△）  ：  １．０Ｎ／２５ｍｍ以上、１．５Ｎ／２５ｍｍ未満
剥離性不良      （×）  ：  １．５Ｎ／２５ｍｍ以上
【手続補正５】
【補正対象書類名】明細書
【補正対象項目名】００９９
【補正方法】変更
【補正の内容】
【００９９】
（３）端末剥離性
実施例、比較例で得られた剥離ライナー付き粘着シートから、２５ｍｍ幅×３００ｍｍ長さの短冊状の評価サンプルを作製した。なお、上記サンプルの長さ方向は粘着シートの流れ（ＭＤ）方向である。上記サンプルから、シリコーン処理を施したポリエステルフィルムを剥離し、厚さ５０μｍのポリエステルフィルム（東レ（株）製、「ルミラー  Ｓ−１０」）に貼り合わせた。
上記サンプルの長さ１５０ｍｍの箇所で幅方向にポリエステルフィルム側から、トリミング刃で、ポリエステルフィルムと気泡含有粘着剤層のみをカット（剥離ライナーを残してハーフカット）した。次いで、上記ポリエステルフィルム側を剛性を支える板状体（ＳＵＳ３０４ＢＡ板、５０ｍｍ×１５０ｍｍ）に貼り合わせて固定した。（前半１５０ｍｍ部分の粘着剤層とポリエステルフィルムは除去し、前半部分は剥離ライナーのみにして、後半部分をＳＵＳ板に貼り付けた。）
万能引張試験機（ミネベア（株）製、「ＴＧ−１ｋＮＢ」）を用いて、１８０°剥離試験を行った。剥離ライナー側を引っ張り、抵抗を測定し、測定データの初期（剥がし始め）の最大値を端末剥離力とした。
なお、上記測定は、ＪＩＳ  Ｚ０２３７に準拠して行い、２３℃、５０％ＲＨの雰囲気下、引張速度（クロスヘッドスピード）３００ｍｍ／分で行った。また、試験回数は、各試料につき３回（平均値）とした。
上記結果を以下の基準で評価した。
端末剥離性良好  （○）  ：  ５．０Ｎ／２５ｍｍ未満
使用可能レベル （△）  ：  ５．０Ｎ／２５ｍｍ以上、１０Ｎ／２５ｍｍ未満
端末剥離性不良  （×）  ：  １０Ｎ／２５ｍｍ以上
【手続補正６】
【補正対象書類名】明細書
【補正対象項目名】０１０５
【補正方法】変更
【補正の内容】
【０１０５】
実施例３、４
表１に示したとおり、表層厚み及び表層と中間層の厚み比を変更した以外は、実施例２と同様にして、剥離ライナー付き粘着シートを作製した。
【手続補正７】
【補正対象書類名】明細書
【補正対象項目名】０１０６
【補正方法】変更
【補正の内容】
【０１０６】
中間層に用いる樹脂を、ポリプロピレンから高密度ポリエチレン（（株）プライムポリマー製、商品名「ハイゼックス  ３３００Ｆ」）に変更した以外は、実施例４と同様にして、剥離ライナー付き粘着シートを作製した。
【手続補正８】
【補正対象書類名】明細書
【補正対象項目名】０１１３
【補正方法】変更
【補正の内容】
【０１１３】
【表１】
2008214474.tif 000001